(57)【特許請求の範囲】
【請求項１】
粒子表面に、化１に示されるポリエーテル変成ポリシロキサン、化２に示されるポリエステル変成ポリシロキサン及び化３に示されるアラルキル変成ポリシロキサンから選ばれる１種又は２種以上の特定変成ポリシロキサンがＣ換算で無機着色粒子に対し０．０１〜１０重量％被着されている無機着色粒子からなる無機着色粒子粉末。
【化１】
0003682874.tif 000016
【化２】
0003682874.tif 000017
【化３】
0003682874.tif 000018
【請求項２】
無機着色粒子と請求項１記載の特定変成ポリシロキサンとを８０℃以上の温度で混合して前記無機着色粒子の粒子表面に、前記特定変成ポリシロキサンを被着させることを特徴とする請求項１記載の無機着色粒子粉末の製造法。
【請求項３】
請求項１記載の無機着色粒子粉末を水系塗料構成基材中に配合したことを特徴とする水系塗料。
【発明の詳細な説明】
【０００１】
【産業上の利用分野】
本発明は、溶剤系塗料はもちろん、殊に、水系塗料用無機着色粒子として好適である易分散性、均一分散性及び分散安定性に優れた無機着色粒子粉末及びその製造法並びに該無機着色粒子粉末を用いた水系塗料に関するものである。
【０００２】
【従来の技術】
無機着色粒子は、酸化物であることによって空気中で安定であると共に、結晶構造の相違や結晶水の有無等により各種色彩を有するため、従来から塗料用粒子粉末としてビヒクル中に分散させて使用されている。
【０００３】
近年、塗料を基材に塗布、乾燥して得られる塗膜の高性能化、高品質化への要求は止まるところがなく、この要求を満たすためには、塗膜における色調の鮮明度、着色力、隠蔽力、光沢性の向上等の諸持性に最も大きな影響を及ぼすといわれる無機着色粒子の諸機能を十分に発揮させるべくその特性向上が強く要求されている。即ち、無機着色粒子のビヒクル中への分散性、殊に、易分散性、均一分散性及び分散安定性が優れていることが必要である。
【０００４】
この事実は、株式会社技術情報協会発行「最新顔料分散技術」（１９９３年）の第１５頁の「‥‥顔料はそれ自信単独で使用されることは皆無で、常にバインダーと呼ばれる樹脂や溶剤その他に分散して使用されるが、鮮明な色調や高い着色力その他の性能を得るために、これらの微細な顔料粒子はバインダーに対し易分散性であることと同時に均一に分散していることが必要である。しかし微細粒子になればなるほど不安定になるので、いかに安定な分散性を維持できるかが重要である。‥‥」なる記載及び「‥‥顔料に要求される性質として、いろいろな観点から次のような性質が要求され、分類することができる。‥‥分散性は物理的性質を左右するものとして分類してあるが、光学的、化学的、特殊機能の諸性質にも大いに関係があり、影響を及ぼす。すなわち、顔料の分散性を改良し均一に分散することは、色調の鮮明度、着色力、隠蔽力、塗膜などの光沢性の向上は言うに及ばず、化学的性質である諸堅牢性、さらに作業性も向上させる。‥‥」なる記載の通りである。
【０００５】
塗料は、溶剤の種類により有機溶剤を主溶剤とする溶剤系塗料、水を主溶剤とする水系塗料があるが、近年、大気を汚染することが少なく、省資源、省エネルギーであり、しかも、火災の危険性が少ない等、安全面、衛生面から水系塗料が有望視されている。
【０００６】
しかし、水系塗料中における無機着色粒子の分散機構は、従来の溶剤系塗料とは異なっているため、溶剤系塗料と同様の分散技術によっては無機着色粒子をビビクル中に十分分散させることができない。即ち、水系塗料の場合、水系樹脂（展色剤）が用いられるが、この水系樹脂は溶剤系樹脂（展色剤）が溶解状態で拡がりをもって存在しているのに対し、主として乳化重合粒子又はコロイダル型粒子等の粒子状態で存在するため、先ず、無機着色粒子をビヒクル中にいかなる手段で分散させるのか、そしてどの位の時間を必要とするのか、即ち、無機着色粒子の易分散性と分散均一性が問題となり、次に、分散された無機着色粒子と水系樹脂粒子との相互作用等により再凝集しやすいものであるため、分散安定性が問題となる。
【０００７】
そこで、溶剤系塗料はもちろん、殊に、水系塗料においても無機着色粒子が本来の無機着色粒子としての機能を十分発揮すべく易分散性、分散均一性及び分散安定性に優れたものであることが強く要求される。
【０００８】
従来、ビヒクル中における無機着色粒子の分散性を改良する為に無機着色粒子の粒子表面を各種無機化合物や有機化合物で被着することが行われており、例えば無機着色粒子の粒子表面にオルガノポリシロキサンを被着する方法（特公昭４１−９８９０号公報、特公昭５６−４３２６４号公報、特公昭５８−１３０９９号公報、特公平１−５４３７９号公報、特公平３−１７７６４号公報、特公平５−４１２９号公報、特公平５−８６８２０号公報、特開昭４７−３３１２７号公報、特開昭５９−１５４５５号公報、特開昭６０−３１５７６号公報、特開昭６１−１２７７６７号公報、特開昭６２−８７２３７号公報、特開昭６３−２７４１９号公報、特開昭６３−１１３０８２号公報、特開昭６３−１３９０１５号公報、特開昭６３−１６５４６１号公報、特開昭６３−１６８３４６号公報、特開昭６３−２０２６７１号公報、特開平１−１８２３６８号公報、特開平２−２１２５６１号公報、特開平３−１６３１７２号公報、特開平４−６８０４１号公報、特開平５−１１１６３１号公報、特開平５−２１４２６４号公報、特開平５−３３９５１８号公報等）や無機着色粒子の粒子表面にシランカップリング剤を被着する方法（特開平５５−９４９６８号公報）等が試みられている。
【０００９】
また、特開昭６２−１８７７７２号公報には、ポリエステル変成ポリシロキサンが、粘着性を低下させ、潤滑性を向上させる作用を有することから塗料中に添加して使用することが開示されている。
【００１０】
【発明が解決しようとする課題】
溶剤系塗料はもちろん、水系塗料においても易分散性、分散均一性及び分散安定性に優れた無機着色粒子は現在最も要求されているところであるが、このような無機着色粒子は、未だ得られていない。
【００１１】
即ち、粒子表面に前出公知のオルガノポリシロキサンやシランカップリング剤が被着されている無機着色粒子は、後出比較例に示す通り、ビヒクル中への易分散性、分散均一性及び分散安定性のいずれも未だ十分なものとは言い難いものである。
【００１２】
また、前出特開昭６２−１８７７７２号公報に開示のポリエステル変成ポリシロキサンを塗料中に添加する場合も同様に後出比較例に示す通り、無機着色粒子のビヒクル中への分散性は、易分散性、分散均一性及び分散安定性のいずれも十分ではない。
【００１３】
そこで、本発明は、溶剤系塗料はもちろん、水系塗料においても、易分散性、分散均一性及び分散安定性に優れた無機着色粒子粉末を得ることを技術的課題とする。
【００１４】
【課題を解決するための手段】
前記技術的課題は、次のとおりの本発明によって達成できる。
【００１５】
即ち、本発明は、粒子表面に、化４に示されるポリエーテル変成ポリシロキサン、化５に示されるポリエステル変成ポリシロキサン及び化６に示されるアラルキル変成ポリシロキサンから選ばれる１種又は２種以上の特定変成ポリシロキサンがＣ換算で無機着色粒子に対し０．０１〜１０重量％被着されている無機着色粒子からなる無機着色粒子粉末、無機着色粒子と前記特定変成ポリシロキサンとを８０℃以上の温度で混合することからなる無機着色粒子粉末の製造法及び上記無機着色粒子粉末を水系塗料構成基材中に配合されてなる水系塗料である。
【化４】
0003682874.tif 000002
【化５】
0003682874.tif 000003
【化６】
0003682874.tif 000004
【００１６】
本発明の構成を詳しく説明すれば、次の通りである。
【００１７】
先ず、本発明に係る無機着色粒子粉末について述べる。
【００１８】
本発明における無機着色粒子とは、着色力が大きく、展色剤と練り合わせると塗膜もしくは成形物に色彩を与える粒子である。
【００１９】
具体的には、亜鉛華（ＺｎＯ）、鉛白（２ＰｂＣＯ３・Ｐｂ（ＯＨ）２）、塩基性硫酸鉛（３ＰｂＳＯ４・ＰｂＯ〜２ＰｂＳＯ４・ＰｂＯ）、硫酸鉛（ＰｂＳＯ４）、リトポン（ＺｎＳ＋ＢａＳＯ４）、硫化亜鉛（ＺｎＳ）、酸化チタン（ＴｉＯ２）、酸化アンチモン（Ｓｂ２Ｏ３）等の白色着色粒子、カーボンブラック（Ｃ）、黒鉛（Ｃ）、鉄黒（ＦｅＯｘ・Ｆｅ２Ｏ３（０＜ｘ≦１））等の黒色着色粒子、黄鉛（ＰｂＣｒＯ４）、亜鉛黄（ＺｎＣｒＯ４）、クロム酸バリウム（ＢａＣｒＯ４）、カドミウムイエロー（ＣｄＳ）、黄色含水酸化鉄（ＦｅＯＯＨ・ｎＨ２Ｏ）、黄土（Ｆｅ２Ｏ３・ＳｉＯ２・Ａｌ２Ｏ３）、チタン黄（ＴｉＯ２・ＮｉＯ・Ｓｂ２Ｏ３）、鉛シアナミド（Ｐｂ（ＣＮ）２）、鉛酸カルシウム（Ｃａ２ＰｂＯ４）等の黄色着色粒子、赤口黄鉛（ＰｂＣｒＯ４・ＰｂＯ）、クロムバーミリオン（ＰｂＣｒＯ４・ＰｂＭｏＯ４・ＰｂＳＯ４）等の橙色着色粒子、褐色酸化鉄（γ−Ｆｅ２Ｏ３）、アンバー（Ｆｅ２Ｏ３＋ＭｎＯ２＋Ｍｎ３Ｏ４）等の褐色着色粒子、べんがら（α−Ｆｅ２Ｏ３）、鉛丹（Ｐｂ３Ｏ４）、銀朱（ＨｇＳ）、カドミウムレッド（ＣｄＳ＋ＣｄＳｅ）、カドミウムマーキュリレッド（ＣｄＳ＋ＨｇＳ）、アンチモン朱（２Ｓｂ２Ｓ３・Ｓｂ２Ｏ３又はＳｂ２Ｓ３・Ｓｂ２Ｏ３）等の赤色着色粒子、コバルト紫（Ｃｏ３（ＰＯ４）２、Ｃｏ３（ＰＯ４）２・８Ｈ２Ｏ）、コバルト紫（Ｃｏ３（ＡｓＯ４）２、Ｃｏ３（ＡｓＯ４）２・８Ｈ２Ｏ）、マンガン紫（Ｍｎ２（ＰＯ４）３、（ＮＨ４）２Ｍｎ（Ｐ２Ｏ７）２）等の紫色着色粒子、群青（３ＮａＡｌ・ＳｉＯ４・Ｎａ２Ｓ２、２（Ｎａ２Ｏ・Ａｌ２Ｏ３・２ＳｉＯ２）・Ｎａ２Ｓ２）、紺青（Ｆｅ４〔Ｆｅ（ＣＮ）６〕３・ｎＨ２Ｏ）、コバルトブルー（ＣｏＯ・ｎＡｌ２Ｏ３）、セルリアンブルー（ＣｏＯ・ｎＳｎＯ２・ｍＭｇＯ（ｎ＝１．５〜３．５、ｍ＝２〜６））等の青色着色粒子、クロムグリーン（紺青＋黄鉛）、ジンクグリーン（亜鉛黄＋紺青）、酸化クロム（Ｃｒ２Ｏ３）、ビリジアン（Ｃｒ２Ｏ（ＯＨ）４）、エメラルドグリーン（Ｃｕ（ＣＨ３ＣＯ２）２・３ＣｕＯ（ＡｓＯ２）２）、コバルトグリーン（ＣｏＯ・ＺｎＯ・ＭｇＯ）等の緑色着色粒子等である。
【００２０】
上記無機着色粒子のうち、亜鉛華、鉛白、酸化チタン、酸化アンチモン、鉄黒、黄鉛、亜鉛黄、カドミウムイエロー、黄色含水酸化鉄、チタン黄、クロムバーミリオン、褐色酸化鉄、べんがら、カドミウムレッド、カドミウムマーキュリーレッド、コバルトブルー、クロムグリーン、酸化クロム等を無機着色粒子として用いることで効果的に本発明の目的を達成することができ、殊に、鉄黒、べんがら、褐色酸化鉄等の酸化鉄や黄色含水酸化鉄、酸化チタン、黄鉛、酸化クロム等を無機着色粒子として用いた場合、より効果的に本発明の目的を達成することができる。
【００２１】
従って、本発明においては、着色力が小さく展色剤と練り合わせると透明もしくは半透明となる体質顔料粒子は含まない。体質顔料とは、具体的には、Ｂａ、Ｃａ、Ａｌ、Ｓｉ、Ｍｇの硫酸塩、珪酸塩、酸化物、水酸化物、炭酸塩等である。
【００２２】
べんがら（α−Ｆｅ２Ｏ３）粒子、鉄黒（ＦｅＯｘ・Ｆｅ２Ｏ３（０＜ｘ≦１））粒子、褐色酸化鉄（γ−Ｆｅ２Ｏ３）粒子等の酸化鉄系粒子やゲータイト（α−ＦｅＯＯＨ）粒子、アカゲナイト（β−ＦｅＯＯＨ）粒子、レピドクロサイト（γ−ＦｅＯＯＨ）粒子等の黄色含水酸化鉄系粒子の粒子形状は、立方状、八面体状、球状等の粒状粒子、針状粒子、紡錘状粒子、板状粒子等のいずれであってもよい。
【００２３】
酸化鉄系粒子や黄色含水酸化鉄系粒子の粒子サイズは、粒状粒子の場合、平均粒子径０．０１〜１０μｍであり、着色力、隠蔽力を考慮すれば０．１〜０．５μｍが好ましい。また、針状粒子や紡錘状粒子の場合、長軸径０．１〜２０μｍ、軸比（長軸径：短軸径）２：１〜２０：１であり、着色力、隠蔽力を考慮すれば、長軸径０．１〜１．０μｍ、軸比（長軸径：短軸径）３：１〜１０：１の粒子が好ましい。また、板状粒子の場合、平均粒子径（板面径）が０．０１〜２０．０μｍ、厚み０．００５〜２．０μｍであり、着色力、光輝性を考慮すれば，平均粒子径（板面径）０．１〜１０．０μｍ、厚み０．０１〜１．０μｍの粒子が好ましい。
【００２４】
酸化鉄系粒子や黄色含水酸化鉄系粒子以外の前記無機着色粒子は、通常、着色粒子として市販されているものを使用することができ、その粒子サイズは、着色性を考慮すれば、通常、０．０１〜１０μｍ、好ましくは０．０５〜１．０μｍ、より好ましくは０．１〜０．５μｍ程度のものが使用できる。
【００２５】
本発明に係る無機着色粒子の粒子表面に被着される変成ポリシロキサンは、化７に示されるポリエーテル変成ポリシロキサン、化８に示されるポリエステル変成ポリシロキサン及び化９に示されるアラルキル変成ポリシロキサンから選ばれる１種又は２種以上（特定変成ポリシロキサンという。）である。
【００２６】
ポリエーテル変成ポリシロキサンの分子量は、３５０〜５０００００の範囲であり、好ましくは１０００〜１０００００の範囲であり、より好ましくは２０００〜５００００の範囲である。
【００２７】
ポリエステル変成ポリシロキサンの分子量は、４００〜５０００００の範囲であり、好ましくは１０００〜１０００００の範囲であり、より好ましくは２０００〜５００００の範囲である。
【００２８】
アラルキル変成ポリシロキサンの分子量は、３５０〜５０００００の範囲であり、好ましくは１０００〜１０００００の範囲であり、より好ましくは２０００〜５００００の範囲である。
【００２９】
【化７】
0003682874.tif 000005
【００３０】
【化８】
0003682874.tif 000006
【００３１】
【化９】
0003682874.tif 000007
【００３２】
本発明に係る無機着色粒子粉末の粒子表面に被着されている特定変成ポリシロキサン被着量は、Ｃ換算で無機着色粒子に対し０．０１〜１０重量％が好ましい。０．０１重量％未満の場合には、本発明の目的とする分散性に優れた無機着色粒子粉末を得ることが困難となる。１０重量％を越える場合にも、本発明の目的とする分散性に優れた無機着色粒子粉末が得られるが、その効果は飽和状態にあり必要以上に添加する意味がない。
【００３３】
本発明に係る無機着色粒子粉末の形状、粒子サイズは、前述した無機着色粒子のそれら諸特性とほぼ同じである。
【００３４】
本発明に係る粒子表面に特定変成ポリシロキサンが被着している無機着色粒子粉末を溶剤型塗料に用いた場合の分散性は、べんがら粒子の場合、分散時間４５分における塗膜のグロスが８５％以上、分散時間９０分における塗膜のグロスが９０％以上、グロスの低下率が６％以下であり、黄色含水酸化鉄粒子の場合、分散時間４５分における塗膜のグロスが８０％以上、分散時間９０分における塗膜のグロスが８５％以上、グロスの低下率が８％以下であり、鉄黒粒子の場合、分散時間４５分における塗膜のグロスが８０％以上、分散時間９０分における塗膜のグロスが８５％以上、グロスの低下率が１０％以下であり、褐色酸化鉄粒子の場合、分散時間４５分における塗膜のグロスが８０％以上、分散時間９０分における塗膜のグロスが８５％以上、グロスの低下率が１０％以下である。
【００３５】
本発明に係る粒子表面に特定変成ポリシロキサンが被着している酸化鉄系粒子や黄色含水酸化鉄系粒子以外の無機着色粒子粉末を溶剤型塗料に用いた場合の分散性は、分散時間４５分における塗膜のグロスが７７％以上、分散時間９０分における塗膜のグロスが８１％以上、グロスの低下率が１０％以下である。
【００３６】
本発明に係る粒子表面に特定変成ポリシロキサンが被着している無機着色粒子粉末を水系塗料に用いた場合の分散性は、べんがら粒子の場合、分散時間４５分における塗膜のグロスが８０％以上、分散時間９０分における塗膜のグロスが８５％以上、グロスの低下率が１０％以下であり、黄色含水酸化鉄粒子の場合、分散時間４５分における塗膜のグロスが８０％以上、分散時間９０分における塗膜のグロスが８５％以上、グロスの低下率が１０％以下であり、鉄黒粒子の場合、分散時間４５分における塗膜のグロスが７０％以上、分散時間９０分における塗膜のグロスが７５％以上、グロスの低下率が１５％以下であり、褐色酸化鉄粒子の場合、分散時間４５分における塗膜のグロスが７０％以上、分散時間９０分における塗膜のグロスが７５％以上、グロスの低下率が１５％以下である。
【００３７】
本発明に係る粒子表面に特定変成ポリシロキサンが被着している酸化鉄系粒子や黄色含水酸化鉄系粒子以外の無機着色粒子粉末を水系塗料に用いた場合の分散性は、分散時間４５分における塗膜のグロスが７５％以上、分散時間９０分における塗膜のグロスが８０％以上、グロスの低下率が１０％以下である。
【００３８】
本発明における無機着色粒子粉末の塗料への配合割合は、塗料構成基材１００重量部に対し１０〜９０重量部の範囲で使用することができる。塗料のハンドリングを考慮すれば、その上限値は６０重量部であり、更に好ましくは５０重量部である。
【００３９】
本発明における塗料構成基材としては、樹脂、溶剤、及び必要に応じて体質顔料粒子、乾燥促進剤、界面活性剤、硬化促進剤、助剤等が配合される。
【００４０】
本発明に係る塗料中の樹脂と溶剤の配合割合は、樹脂１００重量部に対し溶剤が５０〜５０００重量部が好ましく、より好ましくは１００〜２０００重量部である。５０重量部未満の場合は、ビヒクルの粘度が高くなりすぎ、均一な混合分散が困難になる。５０００重量部を越える場合は、塗料中の溶剤組成分が多くなりすぎる為、混合分散時において粒子への分散シェアーが掛からなくなる為好ましくない。
【００４１】
樹脂としては、溶剤系塗料用として通常使用されるアクリル樹脂、アルキッド樹脂、ポリエステル樹脂、ポリウレタン樹脂、エポキシ樹脂、フェノール樹脂、メラミン樹脂、アミノ樹脂等を用いることができる。水系塗料用としては、通常使用される水溶性アルキッド樹脂、水溶性アクリル樹脂、水溶性ウレタン樹脂、水溶性エポキシ樹脂、水溶性メラミン樹脂、アクリルエマルジョン樹脂、アクリル・スチレンエマルジョン樹脂、ウレタンエマルジョン樹脂、エポキシエマルジョン樹脂、酢酸ビニルエマルジョン樹脂等を用いることができる。
【００４２】
溶剤としては、溶剤系塗料用として通常使用されるトルエン、キシレン、ブチルアセテート、メチルアセテート、メチルイソブチルケトン、ブチルセロソルブ、エチルセロソルブ、ブチルアルコール、脂肪族炭化水素等を用いることができる。
【００４３】
水系塗料用としては、通常使用されるブチルセロソルブ、ブチルアルコール等を使用することができる。
【００４４】
消泡剤としては、ノプコ８０３４（商品名）、ＳＮデフォーマー４７７（商品名）、ＳＮデフォーマー５０１３（商品名）、ＳＮデフォーマー２４７（商品名）、ＳＮデフォーマー３８２（商品名）（以上、いずれもサンノプコ（株）製）、アンチホーム０８（商品名）、エマルゲン９０３（商品名）（以上、いずれも花王（株）製）等の市販品を使用することができる。
【００４５】
次に、前記の通りの本発明に係る無機着色粒子粉末の製造法について述べる。
【００４６】
本発明における特定変成ポリシロキサンは、ポリエーテル、ポリエステル及びアラルキルから選ばれる１種又は２種以上によって変成されていることが肝要であり、前出公知のポリジメチルシロキサン、メチルフェニルポリシロキサン、メチルハイドロジエンポリシロキサン、ジメチルポリシロキシクロリド、アルコキシポリシロキサン、アミノ基末端修飾ポリシロキサン等のオルガノポリシロキサンやシランカップリング剤によっては、後出比較例に示す通り、本発明の目的とする分散性に優れた無機着色粒子粉末を得ることができない。
【００４７】
本発明における特定変成ポリシロキサンは、市販のものを使用することができる。ポリエーテル変成ポリシロキサンとしては、ＢＹＫ−３２０、ＢＹＫ−３２５、ＢＹＫ−０８０（商品名）（ビックケミー（株）製）があり、ポリエステル変成ポリシロキサンとしては、ＢＹＫ−３１０（商品名）（ビックケミー（株）製）があり、アラルキル変成ポリシロキサンとしては、ＢＹＫ−３２２（商品名）（ビックケミー（株）製）があり、これらはいずれも溶液状態をしており、そのまま無機着色粒子に添加して使用すればよい。
【００４８】
特定変成ポリシロキサンの添加量は、無機着色粒子に対して０．０５〜２０．０重量％が好ましい。０．０５重量％未満の場合には、本発明の目的とする分散性に優れた無機着色粒子粉末を得ることが困難となる。２０．０重量％を越える場合にも、本発明の目的とする分散性に優れた無機着色粒子粉末が得られるが、その効果は飽和状態にあり必要以上に添加する意味がない。
【００４９】
本発明における無機着色粒子と特定変成ポリシロキサンとの混合は、８０℃以上の温度で行なう。８０℃未満の場合には、変成ポリシロキサンの粘性が非常に高く、無機着色粒子の粒子表面への均一な被着が困難となり、本発明の目的とする無機着色粒子粉末を得ることができない。
【００５０】
無機着色粒子は、変成ポリシロキサンとの混合にあたって、あらかじめ８０℃以上で加熱して水分量を低下し、殊に、０．２重量％以下に調整しておくことが好ましい。無機着色粒子の水分量が多いと、粒子間に液架橋している水分が粒子同士の凝集を強固なものとするため、１個１個の粒子に均一に被着することが困難となる。
【００５１】
混合するための機器としては、無機着色粒子と表面処理剤とを混合するにあたって、通常使用される高速アジテート型ミキサー、具体的にはヘンシェルミキサー、スピードミキサー、ボールカッター、パワーミキサー、ハイブリッドミキサー等を使用すればよく、特定変成ポリシロキサンの均一被着を考慮するとヘンシェルミキサーを使用するのが好ましい。
【００５２】
攪拌時間は、高速アジテートミキサー内で無機着色粒子と特定変成ポリシロキサンとを充分に混合することが肝要であり、少なくとも５分以上、好ましくは１０分以上である。
【００５３】
【作用】
本発明において最も重要な点は、粒子表面に特定変成ポリシロキサンが被着されている無機着色粒子粉末は、溶剤系塗料はもちろん、水系塗料においてさえも優れた易分散性、分散均一性及び分散安定性を示すという点である。
【００５４】
特定変成ポリシロキサンが被着されている無機着色粒子粉末が、殊に、水系塗料において優れた易分散性、分散均一性及び分散安定性を示す理由について、本発明者は、以下のように考えている。
【００５５】
溶剤系塗料においては、樹脂が無機着色粒子表面に拡がりをもって吸着しているが、この吸着した樹脂によって無機着色粒子が接近すると大きな交換反発力が働く、所謂、立体障害が生じ無機着色粒子相互の接近を妨げ、無機着色粒子が塗料中で安定して存在している。
【００５６】
しかし、水系塗料においては、前述した通り、樹脂が拡がりをもたず粒子状態で存在しているため、溶剤系塗料における無機着色粒子に見られる立体障害効果が発揮しにくいため、無機着色粒子の分散が困難となる。
【００５７】
一般に、塗料中の懸濁粒子のゼータ電位は、その絶対値が大きくなる程、静電気的反発によって懸濁粒子の分散適正が優れることが知られているが、本発明に係る粒子表面に特定変成ポリシロキサンが被着されている無機着色粒子粉末は、水系塗料中でそのゼータ電位を測定すると後出実施例に示す通り、−２５〜−５５ｍＶ程度、殊に、−３０〜−５５ｍＶとその絶対値が高いことから、水系塗料中において、その粒子表面が負に帯電しやすくなっており、粒子相互間における電気的反発が大きいものである。しかも、ポリエーテル、ポリエステル及びアラルキル等の分子鎖が拡がりをもって粒子表面に吸着しているので、その大きな電気的反発と立体障害効果との相乗効果によって、凝集が解きほぐされ易く、かつ、一次粒子に近い状態にまで分散させることが可能になり、その結果、易分散性、分散均一性に優れたものとなる。
【００５８】
そして、一旦、一次粒子に近い状態にまで分散された後は、その電気的反発によって分散状態を長時間保つことができ、その結果、分散安定性に優れたものとなる。
【００５９】
【実施例】
次に、実施例並びに比較例により本発明を説明する。
【００６０】
尚、以下の実施例並びに比較例における粒子の平均粒子径は、電子顕微鏡写真から測定された数値の平均値で示したものである。
【００６１】
粒子の形状は、透過型電子顕微鏡及び走査型電子顕微鏡により観察したものである。
【００６２】
比表面積値は、ＢＥＴ法により測定した値で示した。
【００６３】
変成ポリシロキサンの被着量は、「堀場金属炭素・硫黄分析装置ＥＭＩＡ−２２００」（（株）堀場製作所製）を用いて、炭素量を測定した値で示した。
【００６４】
分散性は、塗膜の光沢度（グロス）をデジタル光沢計ＵＧＶ−５Ｄ（スガ試験機（株）製）を用い、入射角２０°で測定した値で示した。光沢度（グロス）の値が高い程分散性が優れていることを示す。
【００６５】
易分散性は、後出の所定の組成分を所定割合で配合し、ミルベースを４５分間分散させて得られた塗料を冷間圧延鋼板（０．８ｍｍ×７０ｍｍ×１５０ｍｍ）（ＪＩＳ  Ｇ  ３１４１）に１５０μｍの厚みで塗布、乾燥して製造した塗膜の光沢度を測定した値で示した。
【００６６】
分散均一性は、後出の所定の組成分を所定割合で配合し、ミルベースを９０分間分散（この時点で分散が飽和した状態にある。）させて得られた塗料を冷間圧延鋼板（０．８ｍｍ×７０ｍｍ×１５０ｍｍ）（ＪＩＳ  Ｇ  ３１４１）に１５０μｍの厚みで塗布、乾燥して製造した塗膜の光沢度を測定した値で示した。
【００６７】
分散安定性は、後出の所定の組成分を所定割合で配合し、ミルベースを９０分間分散させた後、更に、溶剤系塗料の場合は、シンナーをその溶剤系塗料に対して４０％、水系塗料の場合は、水をその水系塗料に対して４０％を加えて塗料を希釈して得られた希釈塗料を冷間圧延鋼板（０．８ｍｍ×７０ｍｍ×１５０ｍｍ）（ＪＩＳ  Ｇ  ３１４１）に１５０μｍの厚みで塗布、乾燥して製造した塗膜の光沢度を測定し、希釈前後塗膜の光沢度と希釈前の光沢度との差でもって示した。本発明の場合、差の絶対値が小さい程分散安定性が良好であることを示す。
【００６８】
水系塗料における貯蔵安定性は、後出の所定の組成分を所定割合で配合し、ミルベースを９０分間分散させて得られた塗料を１日放置した後、冷間圧延鋼板（０．８ｍｍ×７０ｍｍ×１５０ｍｍ）（ＪＩＳ  Ｇ  ３１４１）に１５０μｍの厚みで塗布、乾燥して製造した塗膜の光沢度を測定した値で示した。
【００６９】
水系塗料における無機着色粒子粉末のゼータ電位の値は、後出の所定の組成を所定割合で配合し、ミルベースを９０分間分散させて得られた塗料を純水１００ｇに対して０．５ｇ加え、超音波分散器Ｃ−１０（超音波工業社（株）製）で１分間分散させて得られた懸濁液を用いて、ゼータ電位計ＭＯＤＥＬ−５０１（ＰＥＮ−ＫＥＭ社製）で測定した値で示した。
【００７０】
＜酸化鉄系粒子粉末の製造＞
実施例１〜６、比較例１〜１３；
【００７１】
実施例１
平均粒径０．２５μｍの粒状べんがら（α−Ｆｅ２Ｏ３）粒子２．５ｋｇをあらかじめ８５℃に加熱したヘンシェルミキサー（１０ｌ）に投入し、回転数１２００ｒｐｍで１０分間作動・混合させて水分を除去してべんがら粒子の水分値を０．１１重量％とした。
【００７２】
上記ヘンシェルミキサーを温度８５℃に維持しながらポリエーテル変成ポリシロキサンＢＹＫ−０８０（商品名）（ビックケミー（株）製）２５ｇ（有効成分１００％）（べんがら粒子に対し１．０重量％に該当する。）を２．５ｇ／分の添加速度で１０分間かけて添加し、引き続き２０分間混合して、前記べんがら粒子の粒子表面にポリエーテル変成ポリシロキサンを被着させた。
【００７３】
次いで、ヘンシェルミキサーを混合させながら室温まで冷却して粒子表面にポリエーテル変成ポリシロキサンが被着されているべんがら粒子粉末を得た。
【００７４】
得られたべんがら粒子粉末は、ポリエーテル変成ポリシロキサンの被着量がＣ換算で０．５４重量％であった。
【００７５】
実施例２〜６、比較例６〜１３
酸化鉄系粒子又は含水酸化鉄系粒子の種類及び量、加熱処理温度並びに変成ポリシロキサンの種類、量及び混合時温度を種々変化させた以外は、実施例１と同様にして処理済酸化鉄系粒子粉末又は含水酸化鉄系粒子粉末を得た。
【００７６】
この時の諸条件を表１及び表２に示す。
【００７７】
比較例１〜５
比較の為、未処理の酸化鉄系粒子又は含水酸化鉄系粒子を用意した。これら酸化鉄系粒子又は含水酸化鉄系粒子の諸特性を表２に示す。
【００７８】
【表１】
0003682874.tif 000008
【００７９】
【表２】
0003682874.tif 000009
【００８０】
＜酸化鉄系粒子粉末を含む溶剤系塗料の製造＞
実施例７〜１２、比較例１４〜２６；
【００８１】
実施例７
１４０ｍｌのマヨネーズ容器に実施例１で得られた無機着色粒子粉末１０ｇを用い、塗料組成を下記割合で配合して３ｍｍφガラスビーズ９０ｇとともにペイントシェーカーで４５分間または９０分間混合分散し、ミルベースを作製した。
【００８２】
実施例１で得られた酸化鉄系粒子粉末        １２．２重量部
アミノアルキッド樹脂                      １９．５重量部
（アミラックＮｏ１０２６：関西ペイント（株）製）
シンナー                                    ７．３重量部
【００８３】
上記ミルベースを用いて、塗料組成を下記割合で配合してペイントシェーカーでさらに１５分間混合分散し溶剤系塗料を得た。
【００８４】
ミルベース                              ３９．０重量部
アミノアルキッド樹脂                    ６１．０重量部
（アミラックＮｏ１０２６：関西ペイント（株）製）
【００８５】
尚、比較のため、ポリエーテル変成ポリシロキサンＢＹＫ−０８０をべんがら粒子の粒子表面に被着することなく溶剤系塗料の製造に際して塗料中に添加した以外は、実施例７と同様にして塗料を製造した（前出特開昭６２−１８７７７２号公報記載の方法に該当する。）この塗料を用いて製造した塗膜の分散時間が４５分の時の光沢度は７７％、分散時間が９０分の時の光沢度は８３％、光沢度の低下率は−１０％であった。
【００８６】
実施例８〜１２、比較例１４〜２６
酸化鉄系粒子又は含水酸化鉄系粒子の種類を種々変化させた以外は、実施例７と同様にして溶剤系塗料を製造した。
【００８７】
得られた溶剤系塗料の諸特性を表３に示す。
【００８８】
【表３】
0003682874.tif 000010
【００８９】
＜酸化鉄系粒子粉末を含む水系塗料の製造＞
実施例１３〜１８、比較例２７〜３９；
【００９０】
実施例１３
１４０ｍｌのガラス容器に実施例１で得られた無機着色粒子粉末７．６２ｇを用い、塗料組成を下記割合で配合して３ｍｍφガラスビーズ９０ｇとともにペイントシェーカーで４５分間または９０分間混合分散し、ミルベースを作製した。
【００９１】
実施例１で得られた酸化鉄系粒子粉末        １２．４重量部
水溶性アルキド樹脂                          ９．０重量部
（商品名：Ｓ−１１８：大日本インキ化学工業（株）製）
消泡剤                                      ０．１重量部
（商品名：ノプコ８０３４：サンノプコ（株）製）
水                                          ４．８重量部
ブチルセロソルブ                          ４．１重量部
【００９２】
上記ミルベースを用いて、塗料組成を下記割合で配合してペインシェーカでさらに１５分間混合分散し水溶性塗料を得た。
【００９３】
ミルベース                              ３０．４重量部
水溶性アルキッド樹脂                    ４６．２重量部
（商品名：Ｓ−１１８：大日本インキ化学工業（株）製）
水溶性メラミン樹脂                      １２．６重量部
（商品名：Ｓ−６９５：大日本インキ化学工業（株）製）
消泡剤                                    ０．１重量部
（商品名：ノプコ８０３４：サンノプコ（株）製）
水                                        ９．１重量部
ブチルセロソルブ                          １．６重量部
【００９４】
尚、比較のため、ポリエーテル変成ポリシロキサンＢＹＫ−０８０をべんがら粒子の粒子表面に被着することなく水系塗料の製造に際して塗料中に添加した以外は、実施例１３と同様にして塗料を製造した（前出特開昭６２−１８７７７２号公報記載の方法に該当する。）この塗料を用いて製造した塗膜の分散時間が４５分の時の光沢度は６８％、分散時間が９０分の時の光沢度は７４％、光沢度の低下率は−１３％であった。
【００９５】
実施例１４〜１８、比較例２７〜３９
酸化鉄系粒子又は含水酸化鉄系粒子の種類を種々変化させた以外は、実施例１３と同様にして水系塗料を製造した。
【００９６】
得られた水系塗料の諸特性を表４に示す。
【００９７】
【表４】
0003682874.tif 000011
【００９８】
＜酸化鉄系以外の無機着色粒子粉末の製造＞
実施例１９〜２４、比較例４０〜５２；
【００９９】
実施例１９
平均粒径０．２７μｍの粒状酸化チタン粒子２．５ｋｇをあらかじめ８５℃に加熱したヘンシェルミキサー（１０ｌ）に投入し、回転数１２００ｒｐｍで１０分間作動・混合させて水分を除去して酸化チタン粒子の水分値を０．１３重量％とした。
【０１００】
上記ヘンシェルミキサーを温度９５℃に維持しながらポリエーテル変成ポリシロキサンＢＹＫ−０８０（商品名）（ビックケミー（株）製）２５ｇ（有効成分１００％）（酸化チタン粒子に対し１．０重量％に該当する。）を２．５ｇ／分の添加速度で１０分間かけて添加し、引き続き２０分間混合して、前記酸化チタン粒子の粒子表面にポリエーテル変成ポリシロキサンを被着させた。
【０１０１】
次いで、ヘンシェルミキサーを混合させながら室温まで冷却して粒子表面にポリエーテル変成ポリシロキサンが被着されている酸化チタン粒子を得た。
【０１０２】
得られた酸化チタン粒子粉末は、ポリエーテル変成ポリシロキサンの被着量が０．５５重量％であった。
【０１０３】
実施例２０〜２４、比較例４５〜５２
無機着色粒子の種類及び量、加熱処理温度並びに変成ポリシロキサンの種類、量及び混合時温度を種々変化させた以外は、実施例１９と同様にして処理済無機着色粒子粉末を得た。
【０１０４】
この時の諸条件を表５及び表６に示す。
【０１０５】
比較例４０〜４４
比較の為、未処理の無機着色粒子を用意した。これら無機着色粒子の諸特性を表６に示す。
【０１０６】
【表５】
0003682874.tif 000012
【０１０７】
【表６】
0003682874.tif 000013
【０１０８】
＜酸化鉄系以外の着色粒子粉末を含む溶剤系塗料の製造＞
実施例２５〜３０、比較例５３〜６５；
【０１０９】
実施例２５
１４０ｍｌのマヨネーズ容器に実施例１９で得られた酸化チタン粒子粉末１０ｇを用い、塗料組成を下記割合で配合して３ｍｍφガラスビーズ９０ｇとともにペイントシェーカーで４５分間または９０分間混合分散し、ミルベースを作製した。
【０１１０】
実施例１９で得られた酸化チタン粒子粉末    １２．２重量部
アミノアルキッド樹脂                      １９．５重量部
（アミラックＮｏ１０２６：関西ペイント（株）製）
シンナー                                    ７．３重量部
【０１１１】
上記ミルベースを用いて、塗料組成を下記割合で配合してペイントシェーカーでさらに１５分間混合分散し溶剤系塗料を得た。
【０１１２】
ミルベース                                ３９．０重量部
アミノアルキッド樹脂                      ６１．０重量部
（アミラックＮｏ１０２６：関西ペイント（株）製）
【０１１３】
尚、比較のため、ポリエーテル変成ポリシロキサンＢＹＫ−０８０をヘマタイト粒子の粒子表面に被着することなく溶剤系塗料の製造に際して塗料中に添加した以外は、実施例２５と同様にして塗料を製造した（前出特開昭６２−１８７７７２号公報記載の方法に該当する。）この塗料を用いて製造した塗膜の分散時間が４５分の時の光沢度は７６％、分散時間が９０分の時の光沢度は７８％、光沢度の低下率は−１２％であった。
【０１１４】
実施例２６〜３０、比較例５３〜６５
無機着色粒子粉末の種類を種々変化させた以外は、実施例２５と同様にして溶剤系塗料を製造した。
【０１１５】
得られた溶剤系塗料の諸特性を表７に示す。
【０１１６】
【表７】
0003682874.tif 000014
【０１１７】
＜酸化鉄系以外の着色粒子粉末を含む水系塗料の製造＞
実施例３１〜３６、比較例６６〜７８；
【０１１８】
実施例３１
１４０ｍｌのガラス容器に実施例１９で得られた酸化チタン粒子粉末７．６２ｇを用い、塗料組成を下記割合で配合して３ｍｍφガラスビーズ９０ｇとともにペイントシェーカーで４５分間または９０分間混合分散し、ミルベースを作製した。
【０１１９】
実施例１９で得られた酸化チタン粒子粉末  １２．４重量部
水溶性アルキド樹脂                        ９．０重量部
（商品名：Ｓ−１１８：大日本インキ化学工業（株）製）
消泡剤                                    ０．１重量部
（商品名：ノプコ８０３４：サンノプコ（株）製）
水                                        ４．８重量部
ブチルセロソルブ                        ４．１重量部
【０１２０】
上記ミルベースを用いて、塗料組成を下記割合で配合してペインシェーカでさらに１５分間混合分散し水溶性塗料を得た。
【０１２１】
ミルベース                                ３０．４重量部
水溶性アルキッド樹脂                      ４６．２重量部
（商品名：Ｓ−１１８：大日本インキ化学工業（株）製）
水溶性メラミン樹脂                        １２．６重量部
（商品名：Ｓ−６９５：大日本インキ化学工業（株）製）
消泡剤                                      ０．１重量部
（商品名：ノプコ８０３４：サンノプコ（株）製）
水                                          ９．１重量部
ブチルセロソルブ                            １．６重量部
【０１２２】
尚、比較のため、ポリエーテル変成ポリシロキサンＢＹＫ−０８０を酸化チタン粒子の粒子表面に被着することなく水系塗料の製造に際して塗料中に添加した以外は、実施例３１と同様にして塗料を製造した（前出特開昭６２−１８７７７２号公報記載の方法に該当する。）この塗料を用いて製造した塗膜の分散時間が４５分の時の光沢度は６４％、分散時間が９０分の時の光沢度は７３％、光沢度の低下率は−１４％であった。
【０１２３】
実施例３２〜３６、比較例６６〜７８
無機着色粒子粉末の種類を種々変化させた以外は、実施例３１と同様にして得られた水系塗料を製造した。
【０１２４】
得られた水系塗料の諸特性を表８に示す。
【０１２５】
【表８】
0003682874.tif 000015
【０１２６】
【発明の効果】
本発明に係る無機着色粒子粉末は、前出実施例に示した通り、塗料中、殊に、水系塗料中における易分散性、分散均一性及び分散安定性に優れた無機着色粒子粉末であるので塗料用無機着色粒子粉末として好適である。
【０１２７】
また、本発明に係る水系塗料は、塗料構成基材、殊に、水系塗料構成基材中に配合した無機着色粒子粉末が易分散性、分散均一性及び分散安定性に優れていることに起因して貯蔵安定性に優れたものである。